(57)【特許請求の範囲】
【請求項１】
下記の成分を含む組成物：
水及び／又は有機溶媒；
ワックス（Ｗ）；
シリコーンオイル（Ｓ）；
バインダ（Ｂ）；
全体量として８．０から５５質量％の平均粒子径が０．１から１．０μｍの範囲の一種もしくはそれ以上のピグメント（顔料）及び／又はフィラー（ＰＦ１）；
全体量として５．０から４０質量％の平均粒子径が１．０μｍを越え、１０μｍ迄の範囲の一種もしくはそれ以上のピグメント（顔料）及び／又はフィラー（ＰＦ２）；
全体量として３．０から３０質量％の平均粒子径が１０μｍを越え、４０μｍ迄の範囲の一種もしくはそれ以上のピグメント（顔料）及び／又はフィラー（ＰＦ３）；
但し、いずれの場合でも組成物の固形分量に対する相対値であって、またＰＦ１、ＰＦ２、ＰＦ３は互いに異なるものであり、そして、ＥＮ  ＩＳＯ  ４６１８−１に従うピグメント体積濃度は２０％から６５％の範囲にあって、また、組成物の固形分量に対する相対値として、バインダ（Ｂ）の量は１０質量％から６０質量％の範囲にあって、ワックス（Ｗ）の量は０．１０質量％から１０質量％の範囲にある。
【請求項２】
さらに構造体形成用充填材を含む請求項１に記載の組成物。
【請求項３】
構造体形成用充填材の平均粒子径が４０μｍを越える請求項２に記載の組成物。
【請求項４】
構造体形成用充填材の含有量が、組成物の固形分量に対する相対値として、０．１０質量％から３．０質量％の範囲にある請求項３に記載の組成物。
【請求項５】
下記の関係式（Ｉ）を満たす請求項１乃至４の内のいずれかの項に記載の組成物：
１．５×ＰＦ１の平均粒子径＜ＰＦ２の平均粒子径
＜５０×ＰＦ１の平均粒子径              −（Ｉ）。
【請求項６】
下記の関係式（ＩＩ）を満たす請求項１乃至５の内のいずれかの項に記載の組成物：
１．５×ＰＦ２の平均粒子径＜ＰＦ３の平均粒子径
＜４０×ＰＦ２の平均粒子径              −（ＩＩ）。
【請求項７】
平均粒子径が０．１０から１．０μｍのピグメント及び／又はフィラーの相対量が、平均粒子径が１．０を越え、１０μｍ迄の範囲のピグメント及び／又はフィラーの相対量よりも多く、かつ平均粒子径が１．０を越え、１０μｍ迄の範囲のピグメント及び／又はフィラーの相対量が、平均粒子径が１０を越え、４０μｍ迄の範囲のピグメント及び／又はフィラーの相対量よりも多い請求項１乃至６の内のいずれかの項に記載の組成物、ただし、いずれの場合も組成物に対する相対量である。
【請求項８】
ワックスの水の１分間の平衡化後の静的な初期接触角が、バインダの水の１分間の平衡化後の静的な初期接触角よりも大きい請求項１乃至７の内のいずれかの項に記載の組成物。
【請求項９】
ワックスの水の１分間の平衡化後の静的な初期接触角が、バインダの水の１分間の平衡化後の静的な初期接触角よりも、少なくとも５°大きい請求項２に記載の組成物。
【請求項１０】
上記組成物が成形用もしくは塗布用材料である請求項１乃至９の内のいずれかの項に記載の組成物。
【請求項１１】
上記組成物が塗料もしくはレンダーである請求項１０に記載の組成物。
【請求項１２】
下記の組成を含む基体表面に形成された被覆物：
ワックス（Ｗ）；
シリコーンオイル（Ｓ）；
バインダ（Ｂ）；
全体量として８．０から５５質量％の平均粒子径が０．１から１．０μｍの一種もしくはそれ以上のピグメント（顔料）及び／又はフィラー（ＰＦ１）；
全体量として５．０から４０質量％の平均粒子径が１．０μｍを越え、１０μｍ迄の範囲の一種もしくはそれ以上のピグメント（顔料）及び／又はフィラー（ＰＦ２）；
全体量として３．０から３０質量％の平均粒子径が１０μｍを越え、４０μｍ迄の範囲の一種もしくはそれ以上のピグメント（顔料）及び／又はフィラー（ＰＦ３）；
但し、いずれの場合でも組成物の固形分量に対する相対値であって、またＰＦ１、ＰＦ２、ＰＦ３は互いに異なるものであり、そして、ＥＮ  ＩＳＯ  ４６１８−１に従うピグメント体積濃度は２０％から６５％の範囲にあって、また、組成物の固形分量に対する相対値として、バインダ（Ｂ）の量は１０質量％から６０質量％の範囲にあって、ワックス（Ｗ）の量は０．１０質量％から１０質量％の範囲にある。
【請求項１３】
請求項１乃至９の内のいずれかの項に記載の組成物からなる成形用もしくは塗布用材料。
【請求項１４】
請求項１乃至９の内のいずれかの項に記載の組成物からなる塗料もしくはレンダー。
【発明の詳細な説明】
【技術分野】
【０００１】
本発明は、被覆用の組成物に関し、特に屋外の風雨に曝される表面の被覆用の組成物に関する。さらに本発明は、該組成物から得られる被覆にも関する。
【背景技術】
【０００２】
屋外の表面の被覆は一般的に風雨に曝される。例えば、雨や結露などである。それらの表面は速やかに乾燥されることが望ましい。なぜならば、その表面に付いた湿気は、例えば、藻類、細菌、そして他の微生物の成長を促すからである。乾燥は通常、蒸発及び水分の流失により発生する。そして、それらの乾燥メカニズムの内の一つは被覆物（もしくは被覆層）のタイプに依存する。表面の乾燥性はまた、湿気管理とも呼ばれる。
【０００３】
市販の被覆材料では、特許文献１に記載の原理の内の一つが一般的に利用されている。
【０００４】
特許文献１には、相当の、あるいは（非常に）疎水性の被覆についての記載がある。このタイプの被覆では、水分は、その被覆の表面で高い接触角を示し、これにより水分は水滴となり、重力の作用により転げ落ちる。雨の場合には、その被覆は一般的に速やかに乾燥する。しかしながら、露の場合には凝縮して非常に小さな水滴となるため、流れ落ちにくくなる。
【０００５】
一方、（超）親水性の被覆面の場合には、水分は非常に低い接触角を示し、被覆面で大きく拡がった領域を形成する。水分の体積や水滴の拡がりにもよるが、その表面に水膜が形成されることもある。そして、このため、蒸発が促進される。しかしながら、このような表面の乾燥は一般的に、雨や結露が一旦止んだ後に始まる。さらに、このタイプの被覆には、大量の水分が吸収される。これは、例えば、熱的な遮蔽が低下させるし、また微生物の成長が促進されるため好ましくない。
【先行技術文献】
【特許文献】
【０００６】
【特許文献１】ＥＰ  ０５４６４２１公報
【発明の概要】
【発明が解決しようとする課題】
【０００７】
従って、本発明の目的は、降雨中、または結露しやすい環境のいずれの場合においても改良された再乾燥性を示すような優れた湿気管理を可能にする被覆用の組成物を提供することにある。本発明の組成物は、傾斜面、すなわち垂直表面でない表面の場合でも、優れた乾燥性を示す。
【課題を解決するための手段】
【０００８】
上記の課題は、下記の本発明に従う下記の成分を含む組成物により解決された。
【０００９】
水及び／又は有機溶媒；
ワックス（Ｗ）；
シリコーンオイル（Ｓ）；
バインダ（Ｂ）；
全体量として８．０から５５質量％の平均粒子径が０．１から１．０μｍの一種もしくはそれ以上のピグメント（顔料）及び／又はフィラー（ＰＦ１）；
全体量として５．０から４０質量％の平均粒子径が１．０μｍを越え、１０μｍ迄の一種もしくはそれ以上のピグメント（顔料）及び／又はフィラー（ＰＦ２）；
全体量として３．０から３０質量％の平均粒子径が１０μｍを越え、４０μｍ迄の一種もしくはそれ以上のピグメント（顔料）及び／又はフィラー（ＰＦ３）；
但し、いずれの場合でも組成物の固形分に対する相対値であり、またＰＦ１、ＰＦ２、ＰＦ３は互いに異なるものである。
【００１０】
ピグメントとフィラーのサイズが互いに異なることにより、当業者は、全ての粒子が（おおよそ）同サイズであって、例えば結晶性の塩と同様な球状充填の場合の粒子の配列では期待できないような、非常に不規則であって、高い摩擦係数を示す表面構造体の形成が予測できるであろう。
【発明を実施するための形態】
【００１１】
本発明の好ましい態様では、ピグメントとフィラーは通常、完全にバインダにより包み込まれており、そのため、その粒子表面における水との直接的な相互作用は発生しない。その結果、非常に驚くべきことに、本発明におけるピグメントとフィラーとの組み合わせによって摩擦係数の低下が実現する。すなわち、ピグメントとフィラーは被覆表面の一部を形成することなく、被覆表面の性質に影響を与えることになる。
【００１２】
本発明におけるピグメント／フィラー組成物はまた、形成された被覆の表面エネルギーがピグメント／フィラーにより殆ど影響を受けないことに特徴がある。特に、ピグメントとフィラーの添加により予想されるような表面エネルギーの大きな上昇が発生しない。一方、本発明におけるピグメント／フィラー組成物の使用により、表面エネルギーの極性成分は大きく低下する。この点は、水滴の滑り落ち挙動に有利な影響を与える。
【００１３】
上記の挙動はワックスとシリコーンオイルとの使用によりさらに向上する。ワックスとシリコーンオイルが表面の摩擦係数を低下させることは知られており、その結果、本発明のピグメントとフィラーとの組み合わせでは特に低い摩擦係数が得られる。
【００１４】
さらに、理論的な考察の結果とは云えないが、本発明の組成物そして生成する被覆では、被覆表面において、ワックスとバインダが不規則に分布しているが、これはシリコーンオイルの添加の結果と考えられる。すなわち、シリコーン濃度の高い領域が観察されることから、上記の考えが支持されると思われる。
【００１５】
被覆表面で形成された水滴は、ワックスが多い表面領域とシリコーンオイルが多い表面領域に同時に拡がるが、それらの表面領域は異なる表面エネルギーを持ち、その結果、異なる濡れ性を示す。推測によれば、それらの領域での異なる濡れ性により、水滴は被膜表面で異なる接触角を示すようになり、その結果、異なる濡れ性を示す表面の境界部分では低い表面張力が形成されるため、水滴が速やかに集まって、水分の流失が加速される。
【００１６】
被覆表面における低い摩擦係数のために、重力による水滴の流失に必要なサイズが小さくなるため、乾燥性が更に向上する。従って、湿気管理、特に結露性における湿気管理が向上する。
【００１７】
さらに、本発明の組成物を使用した場合には、汚れ粒子と被覆表面との間の化学的及び／又は物理的な相互作用が、特に従来技術により形成される被覆表面に比べると、顕著に低くなる。その結果、汚れの非極性粒子や極性粒子の付着が低減する。仮に、それらの粒子が付着した場合には、転げ落ちるか、流れ落ちる水滴によって、ずっと簡単に除かれる。なぜならば、被覆表面との相互作用が弱くなり、その結果として被覆表面から除かれやすくなるからである。
【００１８】
本発明に従うフィラー組成物について次に詳しく説明する。
【００１９】
平均粒子径が０．１０μｍから１．０μｍのピグメント及び／又はフィラーの全体量は８．０から５５質量％、好ましくは１５から５０質量％、さらに好ましくは２０から４０質量％である。なお、いずれの場合でも組成物中の固形分含有量に対する相対量である。このピグメント及び／又はフィラー組成物は、ＰＦ１であって、ピグメント及び／又はフィラーを含み、好ましくはＰＦ１からなる。
【００２０】
平均粒子径が０．１０μｍから１．０μｍの一もしくは二以上のピグメント及び／又はフィラーは、好ましくは平均粒子径が０．１５μｍから０．８０μｍの範囲、好ましくは平均粒子径が０．２０μｍから０．６０μｍの範囲から選ばれることが好ましい。
【００２１】
ＰＦ１は、モース硬さが、好ましくは少なくとも３．０、さらに好ましくは少なくとも３．５、そして特に好ましくは４．０である。
【００２２】
ＰＦ１は、好ましくは金属酸化物もしくは金属硫化物、例えば、ＴｉＯ2、ＺｎＯもしくはＺｎＳ、及び／又は珪素質のフィラー、例えば、長石、石英、クリストバライト、珪藻土、そしてシリカであり、さらに好ましくは、金属酸化物もしくは金属硫化物、例えば、ＴｉＯ2、ＺｎＯもしくはＺｎＳであり、特に好ましいのはＴｉＯ2である。
【００２３】
平均粒子径が１．０μｍを越え、１０μｍまでのピグメント及び／又はフィラーの全体量は５．０から４０質量％、好ましくは６．５から３５質量％、さらに好ましくは８から３０質量％である。なお、いずれの場合でも組成物中の固形物含有量に対する相対量である。このピグメント及び／又はフィラー組成物（ＰＦ２）は、ピグメント及び／又はフィラーを含み、好ましくはピグメント及び／又はフィラーからなる。
【００２４】
平均粒子径が１．０μｍを越え、１０μｍまでの一もしくは二以上のピグメント及び／又はフィラー（ＰＦ２）は、好ましくは平均粒子径が１．５μｍから９．０μｍの範囲、さらに好ましいくは平均粒子径が２．０μｍから８．０μｍの範囲から選ばれる。
【００２５】
ＰＦ２は、モース硬さが、好ましくは５．０未満、さらに好ましくは４．０未満、そして特に好ましくは３．０未満である。
【００２６】
ＰＦ２は、好ましくは炭酸塩もしくは硫酸塩、例えば、アルカリ土類金属炭酸塩、カルサイト、チョーク、セッコウ、硫酸バリウム、及び／又は珪素質フィラーであり、特にシート状ケイ酸塩そして粘土質ケイ酸塩、例えば、タルク、カオリン、そして珪素質雲母、及び／又は酸化物もしくは水酸化物、例えば、Ａｌ（ＯＨ）3である。そして、ＰＦ２は、さらに好ましくは、炭酸塩もしくは硫酸塩、例えば、アルカリ金属炭酸塩、カルサイト、チョーク、セッコウ、硫酸バリウムであり、特に好ましいのは炭酸カルシウムである。
【００２７】
平均粒子径が１０μｍを越え、４０μｍまでのピグメント及び／又はフィラーの全体量は３．０から３０質量％、好ましくは５．０から２５質量％、さらに好ましくは７．０から２０質量％である。なお、いずれの場合でも組成物中の固形分含有量に対する相対量である。このピグメント及び／又はフィラー組成物（ＰＦ３）は、ピグメント及び／又はフィラーを含む。
【００２８】
平均粒子径が１０μｍを越え、４０μｍまでの一もしくは二以上のピグメント及び／又はフィラーは（ＰＦ３）、好ましくは平均粒子径が１０μｍを越え、３５μｍまでの範囲、さらに好ましいのは平均粒子径が１０μｍを越え、３０μｍまでの範囲から選ばれる。
【００２９】
ＰＦ３は通常、モース硬さが好ましくは５．０未満、さらに好ましくは４．０未満、そして特に好ましくは３．０未満である。
【００３０】
ＰＦ３は、異方性物質、例えば、成層化合物粒子（ラメラ―粒子）もしくは板状粒子、すなわち、一方の軸径が、その軸に垂直な軸径よりも大きい異方性物質である。
【００３１】
ＰＦ３は、好ましくは炭酸塩もしくは硫酸塩、例えば、アルカリ土類金属炭酸塩、カルサイト、チョーク、セッコウ、硫酸バリウム、及び／又は珪素質フィラーであり、特にシート状ケイ酸塩そして粘土質ケイ酸塩、例えば、タルク、カオリン、そして珪素質雲母、及び／又は酸化物もしくは水酸化物、例えば、Ａｌ（ＯＨ）3である。そして、ＰＦ３は、さらに好ましくは、シート状ケイ酸塩そして粘土質ケイ酸塩、例えば、タルク、カオリン、そして珪素質雲母アルカリ金属炭酸塩であり、特に好ましいのはタルクのようなシート状ケイ酸塩である。
【００３２】
ＰＦ１、ＰＦ２そしてＰＦ３は互いに異なるものである。ＰＦ１、ＰＦ２そしてＰＦ３は通常、それらの化学組成及び／又は平均粒子径に関して互いに異なるものであり、そしてＰＦ１、ＰＦ２そしてＰＦ３は、それらの化学組成及び平均粒子径に関して互いに異なることが好ましい。
【００３３】
本発明に従うピグメント／フィラーの組み合わせにより、本発明の組成物から形成される表面の摩擦係数がさらに低下する。さらに、前述したように、特に表面エネルギーの極性成分が大きく低減する。
【００３４】
本発明の組成物は任意に構造体形成用充填材を含むことができる。構造体形成用充填材を用いることにより、被覆表面に微細な構造体が形成されることになり、これによって摩擦係数は僅かに高くなる。しかしながら、その高くなる程度が小さいため、水の流れ出し挙動にはあまり影響を与えない。平滑な表面では、排出する水は僅かな路程で流れ出すか、あるいは転げ落ちる。そこで、その路程に沿って水滴跡が残るかも知れない。上記のように形成された微細構造体により、流れ落ちる水は様々な路程の方向に向かうことになり、このため上記の水滴跡の生成は顕著に少なくなるか、あるいは拡がることになるため、清掃作業が不必要となることが多い。さらに、降雨状態あるいは結露状態で生成した水滴跡などは、流れ出すか、あるいは転げ落ちる水によって除去されやすくなる。
【００３５】
なお、仮に流れ出し挙動が若干低下したとしても（また、仮に他の悪影響が発生したとしても）、このようなマイナス点は、自己清掃性能の向上により帳消しになる。
【００３６】
構造体形成用充填材は、平均粒子径が、一般に４０μｍを越え、１６０μｍまでの範囲、好ましくは４０μｍを越え、１５０μｍまでの範囲、そしてさらに好ましくは５０から１００μｍの範囲のものである。
【００３７】
構造体形成用充填材を用いる場合には、嵩密度が通常は１．０ｋｇ／ｄｍ3未満、好ましくは０．６０ｋｇ／ｄｍ3未満、そして最も好ましくは０．３０ｋｇ／ｄｍ3未満の軽量の充填材が用いられる。このような軽量の充填材を使用することにより、前述の構造体は低い充填材質量で形成されることになる。さらに、塗布の際にも、軽量の充填材は浮遊するように、すなわち被覆表面に沿って移動するようになる。従って、所望により、前記の構造体は比較的少量の充填材の使用により形成されることになる。ただし、前記の構造体は高嵩密度の充填材の使用によっても形成することは可能である。
【００３８】
平均粒子径が４０μｍを越え、１６０μｍ迄の範囲のピグメントとフィラーの合計量は、被覆形成用組成物の固形分に対する相対量として、通常は０．１０質量％から６．０質量％の範囲、好ましくは０．２０質量％から４．０質量％の範囲、さらに好ましくは０．５０質量％から３．０質量％の範囲にある。
【００３９】
平均粒子径が４０μｍを越え、１６０μｍ迄の範囲のピグメントとフィラーは全体として、構造体形成用充填材を含むか、あるいは構造体形成用充填材そのものであることが好ましい。
【００４０】
構造体形成用充填材は、例えば、ガラスビーズ、特に半中空ガラスビーズもしくは中空ガラスビーズ、泡ガラス、特に、閉じた空間を持つ泡ガラス、パーライト構造のもの、特に閉じた空間を持つパーライト構造のもの、膨張処理したバーミキュライト、特に閉じた空間を持つように膨張処理したバーミキュライトであるが、好ましいのはガラスビーズであり、さらに好ましいのは、半中空のガラスビーズか、あるいは中空のガラスビーズであり、特に好ましいには中空のガラスビーズである。
【００４１】
平均粒子径が０．１０μｍから１．０μｍの範囲のピグメント及び／又はフィラーの重量割合は、平均粒子径が１．０μｍを越え、１０μｍ迄の範囲のピグメント及び／又はフィラーの重量割合よりも多いことが好ましく、また平均粒子径が１．０μｍを越え、１０μｍ迄の範囲のピグメント及び／又はフィラーの重量割合は、平均粒子径が１０μｍを越え、４０μｍ迄の範囲のピグメント及び／又はフィラーの重量割合よりも多いことが好ましい。なお、いずれの場合も被覆形成用組成物に対する相対量である。
【００４２】
好ましい関係は下記（Ｉ）のとおりである。
１．５×ＰＦ１の平均粒子径＜ＰＦ２の平均粒子径
＜５０×ＰＦ１の平均粒子径              −（Ｉ）
【００４３】
さらに好ましい関係は下記（ＩＡ）のとおりである。
４．０×ＰＦ１の平均粒子径＜ＰＦ２の平均粒子径
＜３０×ＰＦ１の平均粒子径              −（ＩＡ）
【００４４】
特に好ましい関係は下記（ＩＢ）のとおりである。
７．０×ＰＦ１の平均粒子径＜ＰＦ２の平均粒子径
＜２０×ＰＦ１の平均粒子径              −（ＩＢ）
【００４５】
好ましい関係は下記（ＩＩ）のとおりである。
１．５×ＰＦ２の平均粒子径＜ＰＦ３の平均粒子径
＜４０×ＰＦ２の平均粒子径              −（ＩＩ）
【００４６】
さらに好ましい関係は下記（ＩＩＡ）のとおりである。
４．０×ＰＦ２の平均粒子径＜ＰＦ３の平均粒子径
＜３０×ＰＦ２の平均粒子径              −（ＩＩＡ）
【００４７】
特に好ましい関係は下記（ＩＩＢ）のとおりである。
７．０×ＰＦ２の平均粒子径＜ＰＦ３の平均粒子径
＜２０×ＰＦ２の平均粒子径              −（ＩＩＢ）
【００４８】
好ましい関係は下記（ＩＩＩ）のとおりである。
ＰＦ３の平均粒子径がもの＜構造体形成用充填材の平均粒子径                                                        −（ＩＩＩ）
【００４９】
さらに好ましい関係は下記（ＩＩＩＡ）のとおりである。
１．４×ＰＦ３の平均粒子径＜構造体形成用充填材の平均粒子径
−（ＩＩＩＡ）
【００５０】
特に好ましい関係は下記の（ＩＩＩＢ）である。
１．８×ＰＦ３の平均粒子径＜構造体形成用充填材の平均粒子径
−（ＩＩＩＢ）
【００５１】
本発明の組成物は、ＰＦ１、ＰＦ２、ＰＦ３のピグメントもしくはフィラー、そして構造体形成用充填材に加えて、他のピグメント及び／又はフィラーを含んでいてもよい。
【００５２】
ＰＦ１、ＰＦ２、ＰＦ３の好ましいものとは異なるピグメントもしくはフィラーは、任意に含まれていてもよい構造体形成用充填材とも異なるものであって、その量は、組成物の固形分量に対する相対比として、１５質量％未満であることが好ましく、さらには１０質量％未満であることが好ましい。
【００５３】
ＰＦ１、ＰＦ２、ＰＦ３との何れとも異なるピグメントもしくはフィラーは、任意に含まれていてもよい構造体形成用充填材のいずれとも異なるものであって、その量は、組成物の固形物量に対する相対比として、１５質量％未満であることが好ましく、さらには１０質量％未満であることが好ましい。
【００５４】
本発明に従う組成物の、ＥＮ  ＩＳＯ  ４６１８−１に従うピグメント体積濃度は、２０％から６５％の範囲にあることが好ましく、２５％から６０％の範囲にあることがさらに好ましく、３０％から５５％の範囲にあることが特に好ましい。
【００５５】
本発明において、ワックスは通常、バインダよりも更に疎水的である。言い換えれば、ワックス（Ｗ）の水の１分間の平衡化後の静的な初期接触角は、バインダ（Ｂ）の水の１分間の平衡化後の静的な初期接触角よりも通常は大きい。
【００５６】
従って、本発明において、ワックス（Ｗ）の水の１分間の平衡化後の静的な初期接触角は、バインダ（Ｂ）の水の１分間の平衡化後の静的な初期接触角よりも大きいことが好ましいが、その場合、ワックス（Ｗ）の水の１分間の平衡化後の静的な初期接触角は、バインダ（Ｂ）の水の１分間の平衡化後の静的な初期接触角よりも、少なくとも５°大きく、特に少なくとも１０°大きいことが好ましい。
【００５７】
静的な初期接触角の測定方法は、実験に関する記載中に示す。
【００５８】
本発明において、「疎水性（的）」とは、水の１分間の平衡化後の静的な初期接触角が、＞９０°であることを意味する。
【００５９】
本発明において、「親水性（的）」とは、水の１分間の平衡化後の静的な初期接触角が、≦９０°であることを意味する。
【００６０】
ワックスの水の１分間の平衡化後の静的な初期接触角は通常、９０°よりも大きく、そしてバインダの水の１分間の平衡化後の静的な初期接触角は通常、≦９０°であり、好ましくは≦８０°であり、さらに好ましくは≦７５°である。
【００６１】
シリコーンオイルも同様に通常は、その水の１分間の平衡化後の静的な初期接触角が、バインダ（Ｂ）の水の１分間の平衡化後の静的な初期接触角よりも大きいことが好ましい。シリコーンオイル（Ｓ）の水の１分間の平衡化後の静的な初期接触角は、バインダ（Ｂ）の水の１分間の平衡化後の静的な初期接触角よりも大きいことが好ましいが、その場合、シリコーンオイル（Ｓ）の水の１分間の平衡化後の静的な初期接触角は、バインダ（Ｂ）の水の１分間の平衡化後の静的な初期接触角よりも、少なくとも５°大きく、特に少なくとも１０°大きいことが好ましい。
【００６２】
表面エネルギー（ＯＦＥ）は、極性成分と分散性成分とからなる。
【００６３】
バインダ（Ｂ）のＯＦＥの極性成分は、２ｍＮ／ｍから２０ｍＮ／ｍの範囲にあることが好ましく、４ｍＮ／ｍから１５ｍＮ／ｍの範囲にあることがさらに好ましい。そして、バインダ（Ｂ）のＯＦＥの分散性成分は、２０ｍＮ／ｍから５０ｍＮ／ｍの範囲にあることが好ましく、２８ｍＮ／ｍから４０ｍＮ／ｍの範囲にあることがさらに好ましい。
【００６４】
バインダ（Ｂ）のＯＦＥは、２２ｍＮ／ｍから７０ｍＮ／ｍの範囲にあることが好ましく、２５ｍＮ／ｍから５０ｍＮ／ｍの範囲にあることがさらに好ましく、そして３０ｍＮ／ｍから４５ｍＮ／ｍの範囲にあることが特に好ましい。
【００６５】
バインダ（Ｂ）の表面エネルギーにおける極性成分と分散性成分との比は通常、１０：９０から５０：５０であり、好ましくは１５：８５から５０：５０である。
【００６６】
上記のＯＦＥの極性成分は、ワックス（Ｗ）及び／又はシリコーンオイル（Ｓ）の添加により低下する。
【００６７】
ワックス（Ｗ）は、純水のバインダ（Ｂ）に比べると、上記ＯＦＥの極性成分を、少なくとも８パーセント、好ましくは少なくとも１２％低下させる。
【００６８】
ワックス（Ｗ）及び／又はシリコーンオイル（Ｓ）の添加によるバインダのＯＦＥの極性成分の低下は、少なくとも２ｍＮ／ｍであることが好ましく、さらには少なくとも４ｍＮ／ｍであることが好ましく、特には、少なくとも６ｍＮ／ｍであることが好ましい。
【００６９】
ワックス（Ｗ）の表面エネルギーにおける極性成分と分散性成分との比は通常、１０：９０から１：９９であり、好ましくは８：９２から１：９９である。
【００７０】
ワックス（Ｗ）の平均的なＯＦＥの極性成分は、０．１ｍＮ／ｍから６ｍＮ／ｍの範囲にあることが好ましく、０．５ｍＮ／ｍから４ｍＮ／ｍの範囲にあることがさらに好ましい。
【００７１】
ワックス（Ｗ）の平均的なＯＦＥの分散性成分は、２２ｍＮ／ｍから５２ｍＮ／ｍの範囲にあることが好ましく、２８ｍＮ／ｍから４８ｍＮ／ｍの範囲にあることがさらに好ましい。
【００７２】
ワックス（Ｗ）の平均的なＯＦＥは、２３ｍＮ／ｍから５８ｍＮ／ｍの範囲にあることが好ましく、２５ｍＮ／ｍから５０ｍＮ／ｍの範囲にあることがさらに好ましく、特に２９ｍＮ／ｍから３８ｍＮ／ｍの範囲にあることが好ましい。
【００７３】
シリコーンオイル（Ｓ）の表面エネルギーにおける極性成分と分散性成分との比は通常、８：９２から１：９９であり、好ましくは６：９４から１：９９である。
【００７４】
シリコーンオイル（Ｓ）の平均的なＯＦＥの極性成分は、０．１ｍＮ／ｍから５ｍＮ／ｍの範囲にあることが好ましく、０．５ｍＮ／ｍから３ｍＮ／ｍの範囲にあることがさらに好ましい。
【００７５】
シリコーンオイル（Ｓ）の平均的なＯＦＥの分散性成分は、２５ｍＮ／ｍから５０ｍＮ／ｍの範囲にあることが好ましく、３０ｍＮ／ｍから４５ｍＮ／ｍの範囲にあることがさらに好ましい。
【００７６】
シリコーンオイル（Ｓ）の平均的なＯＦＥは、２０ｍＮ／ｍから７０ｍＮ／ｍの範囲にあることが好ましく、２６ｍＮ／ｍから５０ｍＮ／ｍの範囲にあることがさらに好ましく、特に３０ｍＮ／ｍから４６ｍＮ／ｍの範囲にあることが好ましい。
【００７７】
これまでに説明したように、シリコーンオイルとワックスの不均一な配置は、好ましいようであり、これによって、ＯＦＥの極性成分及び／又は分散性成分の異なるレベルによって表されるＯＦＥの高い領域と低い領域とが表面に形成される。極性成分が特に広範囲に変動する。
【００７８】
高いＯＦＥの領域は通常、バインダのＯＦＥに相当し、低いＯＦＥの領域は、ワックスのＯＦＥに相当する。
【００７９】
組成物のＯＦＥは、少なくとも五組の測定値（水／ジヨードメタン）の平均値であり、従って、高いＯＦＥの領域と低いＯＦＥの領域とのＯＦＥの平均的な値（ＯＦＥ平均値）を示す。
【００８０】
本発明のフィラー組成物によって、組成物の表面エネルギーはさらに低下する。特に、表面エネルギーの極性成分は低下する。
【００８１】
従って、上記組成物のＯＦＥはバインダ（Ｂ）のＯＦＥよりも、少なくとも１．５ｍＮ／ｍ低いことが好ましく、さらには少なくとも３ｍＮ／ｍ低いことが好ましく、特に少なくとも５ｍＮ／ｍ低いことが好ましい。
【００８２】
上記組成物のＯＦＥの平均値の極性成分は、１ｍＮ／ｍから１０ｍＮ／ｍの範囲にあることが好ましく、さらに好ましくは１ｍＮ／ｍから６ｍＮ／ｍの範囲にあり、特に好ましいのは１ｍＮ／ｍから５ｍＮ／ｍの範囲にある。
【００８３】
上記組成物のＯＦＥの平均値の極性成分は、バインダ（Ｂ）のＯＦＥの平均値の極性成分よりも、少なくとも１ｍＮ／ｍ低いことが好ましく、バインダ（Ｂ）のＯＦＥの平均値の極性成分よりも、少なくとも２ｍＮ／ｍ低いことがさらに好ましい。特に好ましいのは、ＯＦＥの平均値の極性成分が、バインダ（Ｂ）のＯＦＥの平均値の極性成分よりも、少なくとも３ｍＮ／ｍ低いことである。
【００８４】
上記組成物のＯＦＥの平均値の分散性成分は、１４ｍＮ／ｍから５９ｍＮ／ｍの範囲にあって、さらに好ましいのは２０ｍＮ／ｍから５０ｍＮ／ｍの範囲にあり、特に好ましいのは２５ｍＮ／ｍから４０ｍＮ／ｍの範囲にある。
【００８５】
上記組成物のＯＦＥの平均値は、１５ｍＮ／ｍから６０ｍＮ／ｍの範囲にあって、さらに好ましいのは２０ｍＮ／ｍから５０ｍＮ／ｍの範囲にあり、特に好ましいのは２３ｍＮ／ｍから３５ｍＮ／ｍの範囲にある。
【００８６】
上記組成物のＯＦＥの平均値の分散性成分と上記組成物のＯＦＥの平均値の極性成分との比は好ましくは、５０：１から１：１であって、さらに好ましくは４０：１から２：１であり、特に好ましいのは１０：１から５：１である。
【００８７】
上記組成物のＯＦＥの平均値が低いのは、なかでもそのＯＦＥの低い極性成分に起因する。シリコーンオイルとワックスがＯＦＥを下げること、特にＯＦＥの極性成分を下げることは知られていることである。しかしながら、表面エネルギーの極性成分は本発明のピグメント／フィラー組成物により更に低下することから、湿気管理機能は更に向上する。
【００８８】
バインダ（Ｂ）は無水状態かつ溶媒を含まない再分散粉末として用いることができ、あるいは水性かつ／もしくは溶媒を含まない高分子物質の分散物であってもよい。一般的に用いられるのは、水性かつ／もしくは溶媒を含まない高分子物質の分散物である。非水溶媒は通常、有機溶媒である。
【００８９】
上記の有機溶媒は、脂肪族もしくは芳香族の炭化水素であってよく、その例としては、トルエン、アルコール、エステル、そしてケトンが挙げられる。そのような溶媒はバインダや塗布材料の溶媒として知られている。
【００９０】
本発明の組成物は通常、水性分散物あるいは溶媒を含む分散物として供給される。水や溶媒の合計量は通常、全組成物量に対する相対量として２０質量％から６０質量％である。
【００９１】
添加される水あるいは有機溶媒の量は、当業者により、目的とする使用態様に応じて決定される。分散物の場合、水と上記の有機溶媒から構成される混合物における水の比率は、水と有機溶媒の合計量に対する相対量として５０％を越えることが好ましい。
【００９２】
好ましい態様では、水性分散物として供給される。このタイプの水性分散物は、少量の有機溶媒を含んでいても良く、例えば、反応性成分として含まれる。この場合、その比率は通常、組成物の全体量に対する相対量として、５質量％を越えることはない。
【００９３】
上記のタイプの有機溶媒は、脂肪族もしくは芳香族の炭化水素であってよく、その例としては、トルエン、アルコール、エステル、してケトンが挙げられる。そのような溶媒はバインダや塗布材料の溶媒として知られている。
【００９４】
バインダ（Ｂ）は通常、バインダ（Ｂ）の総量に対する相対量として、少なくとも６０質量％の炭素分を含む。この種類のバインダは通常、有機モノマー、例えば、縮合あるいは付加反応により重合するような、Ｃ−Ｃ二重結合を含むモノマーである。
【００９５】
好適なバインダあるいはバインダポリマーは、３から２０の炭素原子を持つカルボン酸のビニルエステル、例えば、酢酸ビニル、プロピオン酸ビニル、Ｎ−ビニルピロリドンとその誘導体、芳香族ビニル（例、スチレン）とその誘導体（例、スチレン誘導体）、ハロゲン化ビニル、エチレン性の不飽和カルボン酸（例、アクリル酸及び／又はメタクリル酸）、エチレン性の不飽和カルボン酸エステル（例、アルコール基中に１から１２の炭素原子を含むアクリル酸エステル及び／又はメタクリル酸エステル）、エチレン性不飽和カルボン酸アミドあるいはエチレン性不飽和カルボン酸無水物、アクリルアミドやアクリルニトリルのような酸エステルであって、上述のように重合体の分散物の形態のものである。水溶性アルキドポリマー、（メタ）アクリル酸／アルキドポリマー、ポリビニルアルコール、そしてそれらの混合物もまた、用いることができる。なかでも、（メタ）アクリレート、例えば、アクリレート、に基づくポリマー（重合体）及び／又はコポリマー（共重合体）、これらを以後、簡略化して「（コ）ポリマー」とも呼ぶが、は特に好ましい。本発明においては、（メタ）アクリレーとに基づく（コ）ポリマーは、例えば、（メタ）アクリル酸及び／又は（メタ）アクリル酸エステル、即ち、（メタ）アクリレート、あるいはそれらの混合物である。本発明において、（メタ）アクリル酸エステルと（メタ）アクリル酸とは、メタクリル酸エステルもしくはメタクリル酸、そしてアクリル酸エステルもしくはアクリル酸、あるいはそれらの混合物を意味する。アクリル酸のホモポリマー、そして特にアクリル酸とそのエステルとのコポリマー、なかでもアルキルエステル、及び／又はメタクリル酸のホモポリマー、そして特にメタクリル酸とそのエステルとのコポリマー、なかでもアルキルエステルが好ましく用いられる。ここでは、上記のアクリル酸とアクリル酸エステルとの共重合体が特に好ましい。メタクリル酸及び／又はアクリル酸、そしてメタクリル酸エステル及び／又はアクリル酸エステルから得られるもの、またはそのものを含むコポリマーが特に好都合に用いられる。それらのエステルのなかでも、（メタ）アクリル酸、特にアクリル酸の、メチル、エチル、ｎ−プロピル、ｉ−プロピル、ｎ−ブチル、ｉ−ブチル、ｔ−ブチル、及び／又はヘキシルエステル（例、２−エチルヘキシルエステル）などのアルキルエステルが特に好適に用いられる。
【００９６】
好適なアクリル酸及びメタクリル酸のアルキルエステルの例としては、アクリル酸メチル、アクリル酸エチル、アクリル酸プロピル、アクリル酸ブチル、アクリル酸２−エチルヘキシル、メタクリル酸メチル、メタクリル酸エチル、メタクリル酸プロピル、メタクリル酸ｎ−ブチル、メタクリル酸ｔーブチル、メタクリル酸イソブチル、メタクリル酸２−エチルヘキシル、メタクリル酸シクロヘキシル、そしてアクリル酸シクロヘキシルを挙げることができる。当然のことではあるが、これらのアルキルエステルは、単独でも、あるいは二種以上を組み合わせた形でも用いることができる。これに加えて、あるいはこれに代えて、官能基により官能化されたアクリル酸及び／又はメタクリル酸、例えば、ヒドロキシ基またはエポキシ基により官能化されたものも、同様に使用することができる。好適なヒドロキシ基を含む（メタ）アクリル酸エステルの例としては、メタクリル酸ヒドロオキシメチル、アクリル酸ヒドロオキシエチル、メタクリル酸ヒドロオキシプロピル、アクリル酸ヒドロオキシプロピル、メタクリル酸ヒドロオキシブチル、アクリル酸ヒドロオキシブチルが挙げられる。これらのアルキルエステルは、単独でも組み合わせても用いることができる。エポキシ基を含む（メタ）アクリル酸エステルとしては、メタクリル酸グリシジルとアクリル酸グリシジルを挙げることができる。
【００９７】
加うるに、不飽和モノカルボン酸とその無水物及び／又は、特に不飽和のジカルボン酸をアクリル酸、メタクリル酸及び／又はそれらのエステル、特に（メタ）アクリル酸のアルキルエステル、の共重合成分として用いることができる。例えば、マレイン酸、フマル酸、イタコン酸、そしてシトラコン酸、そしてそれらのＣ1−Ｃ12のアルコールとのエステルもまた、不飽和ジカルボン酸として好適に使用することができる。
【００９８】
ここで、アクリル酸エステルの（コ）ポリマーに基づく水性バインダ分散物が特に好ましい。さらに、ビニルエステル（例、酢酸ビニル、スチレン、スチレンアクリレート、ブタジエン、フェニルアセチレン及び／又はアルキド樹脂系列、そしてそれらの共重合体もまた使用することができる。
【００９９】
組成物の固形分量に対する相対量としてのバインダ（Ｂ）の比率は、１０質量％から６０質量％であることが好ましく、さらに好ましくは１０質量％から５０質量％である。特に好ましいのは、組成物の固形分量に対する相対量として１２質量％から４５質量％である。
【０１００】
本発明の組成物は、さらに水ガラスのようなシリカ質のバインダを含むこともできる。水溶性の水ガラスまたは水ガラスの溶液（通常は水溶液）が水ガラスとしては好ましい。リチウム、ナトリウム、カリウムを含む水ガラス、そしてそれらの混合物が好ましく使用される。
【０１０１】
シリコーンオイル（Ｓ）は通常、主として非極性側鎖を持つことから、非極性である。
【０１０２】
主として非極性側鎖、例えば、Ｃ1からＣ20の炭化水素側鎖、を持つシリコーンオイル（Ｓ）が好ましい。例えば、Ｃ1からＣ20のアルキル側鎖を持つシリコーンオイル（Ｓ）が好ましく、特に５未満の炭素原子を持つアルキル側鎖をもつものが好ましい。
【０１０３】
特に好ましいのは、メチル、エチルもしくはプロピルの側鎖を持つ、分岐鎖もしくは直鎖のポリシロキサンである。
【０１０４】
「主として非極性の側鎖」、「主として炭化水素からなる側鎖」あるいは「主としてアルキルの側鎖」とは、シリコーンオイルの製造の際において何らかの極性側鎖を含む反応成分もしくはそれらの前駆体が用いられていないことを意味する。
【０１０５】
シリコーンオイル（Ｓ）の好ましい態様では、専ら上記の態様の一つに従う炭化水素側鎖、特にアルキル側鎖を含む。
【０１０６】
シリコーンオイル（Ｓ）は、アルコキシの側鎖を持たないことが好ましい。アルコキシの側鎖を持っていないことは、ＦＴＩＲスペクトル（９４０ｃｍ-1から９７０ｃｍ-1）において対称的なＳｉ−Ｏ−Ｃ伸縮振動が見られないことから確認することができる。
【０１０７】
シリコーンオイル（Ｓ）は、１０００から２００００ｇ／モルの分子量を持つことが好ましく、さらに４０００から１００００ｇ／モルの分子量を持つことが好ましい。
【０１０８】
シリコーンオイル（Ｓ）は、７５から１３５ｍｍ2／ｓの粘度を持つことが好ましく、さらに８５から１２５ｍｍ2／秒の粘度を持つことが好ましい。
【０１０９】
本発明の組成物は、上記の特性を持つシリコーンオイルあるいはその好ましい態様を持つもののみを含むことが好ましい。
【０１１０】
シリコーンオイルは、組成物中の固形分量に対する相対量として、０．０１質量％から２．０質量％含まれることが好ましく、さらには０．１０質量％から１．５質量％、特には０．１５質量％から１．０質量％含まれることが好ましい。
【０１１１】
塗料材料として用いられる場合のシリコーンオイルは通常、流れ促進効果を持つ。しかしながら、本発明で用いられるシリコーンオイルは、流れ促進効果を示さないことが好ましい。
【０１１２】
ワックスは、その融点が５０から１５０℃の範囲にあることが好ましく、さらには、７０℃から１４０℃の温度範囲、そして特には、８０℃から１２０℃の範囲にあることが好ましい。最も好ましいのは、９０℃から１００℃の範囲のものである。
【０１１３】
ワックスの例としては、みつろう、カルナバろう、そしてパラフィンワックスなどの天然のワックス、そしてポリアルキレンワックス、ポリアミド、酸化処理されたポリアルキレンワックス、エチレンとアクリル酸もしくはアクリル酸エステルとの低分子量の共重合体を挙げることができる。ポリエチレンあるいはポリアミドのパラフィンを含む混合物が非常に好ましく、最も好ましいのは、ポリエチレンワックスとパラフィンとの混合物である。なお、ワックスが一種以上用いられる場合には、前記の量と融点は、ワックス全体について適用される。
【０１１４】
ワックスの量は、組成物全体の固形成分に対する相対量として、０．１０質量％から１０質量％であることが好ましく、さらに好ましいのは０．２質量％から５質量％である。
【０１１５】
上記組成物はまた、組成物の固形成分量に対する相対量として、１５．０質量％以下の、好ましくは１０．０質量％以下の、例えば、流動化剤、分散剤、増粘剤、湿潤剤、塗膜結合補強剤、殺虫剤、除草剤、発泡抑制剤、繊維質材料、及びその他の一般的な添加剤を含んでいてもようい。
【０１１６】
塗布し、室温で４８時間乾燥する場合には、塗布物の有機成分と無機成分との比は、１．５０から０．６０であることが好ましく、さらに好ましいのは１．３０から０．８０であり、特に好ましいのは１．２５から０．９０である。この比の測定は通常、湿潤膜厚２００μｍを基準としている。
【０１１７】
上記組成物は成形用材料あるいは塗布用材料であることが好ましく、特に好ましいのは、塗料あるいは彩色剤（レンダー）である。
【０１１８】
本発明はまた、基体表面に形成された下記組成の塗布物（もしくは塗布層）にもある。
【０１１９】
ワックス（Ｗ）；
シリコーンオイル（Ｓ）；
バインダ（Ｂ）；
全体量が８．０質量％から５５質量％の平均粒子径が０．１μｍから１．０μｍの一種もしくはそれ以上のピグメント（顔料）及び／又はフィラー（ＰＦ１）；
全体量が５．０から４０質量％の平均粒子径が１．０μｍから１０μｍの一種もしくはそれ以上のピグメント（顔料）及び／又はフィラー（ＰＦ２）；
全体量が３．０から３０質量％の平均粒子径が１０μｍから４０μｍの一種もしくはそれ以上のピグメント（顔料）及び／又はフィラー（ＰＦ３）；
但し、いずれの場合でも組成物の固形成分の質量基準であり、またＰＦ１、ＰＦ２、ＰＦ３は互いに異なるものである。
【０１２０】
上記の基体上の塗布物は、本発明の組成物を用いることにより得ることができる。
【０１２１】
上記塗布物は、０．２８以下の摩擦係数を持つことが好ましく、また０．２４以下の摩擦係数を持つことが、さらに好ましい。特に好ましい摩擦係数は、０．２０以下である。この摩擦係数の測定方法は、実験の記載部分に示す。
【０１２２】
このような低い摩擦係数のおかげで、本発明の組成物から得られる塗布物は、前述のように、非常に優れた湿気管理作用を示す。
【０１２３】
本発明の組成物の好ましい態様は同時に本発明の塗布物の好ましい態様に相当し、また、本発明の塗布物の好ましい態様は同時に本発明の組成物の好ましい態様に相当する。
【０１２４】
基体は壁であることが好ましく、特に、例えば、建物の外壁のような、気象条件に曝される外部表面であることが好ましい。
【０１２５】
本発明はさらに、本発明の組成物の成形用材料あるいは塗布用材料、例えば、塗料やレンダー、としての使用にも関する。
【０１２６】
本発明の組成物の好ましい態様は同時に本発明の上記使用の好ましい態様に相当し、また、本発明の上記使用の好ましい態様は同時に本発明の組成物の好ましい態様に相当する。
【０１２７】
本発明の表面被覆用組成物、そしてその使用により形成される被覆は、意外にも、湿気管理作用を向上させる。
【０１２８】
また、本発明の表面被覆用組成物によりもたらされる低い摩擦係数の結果、水滴を残すことのない特性が向上する。すなわち、形成された水滴は、仮に微小な水滴であっても、いかなる水滴跡や水滴の移動の跡を残すことなく、滑り落ちることになる。
【図面の簡単な説明】
【０１２９】
【図１】本発明の組成物、但し、中空のガラスビーズが添加されている、の塗布物の表面の光学顕微鏡写真（倍率：２０倍）を示す。
【図２】本発明の組成物、但し、中空のガラスビーズが添加されている、の塗布物の表面の光学顕微鏡写真（倍率：１０倍）を示す。
【図３】表面の上および内部に残留している水の時系列での変化（質量／時）を示す。
【図４】表面の上および内部に残留している水の時系列での変化（質量％／時）を示す。
【実施例】
【０１３０】
＜測定方法＞
＜ワックスの融点＞
ＩＳＯ  ＥＮ  １１３５７−３
＜接触角、表面エネルギー、及びその極性成分と分散性成分＞
接触角の測定物質として、水とジヨードメタンを用いた。液滴の大きさは、いずれの場合も２μＬ乃至４μＬである。
【０１３１】
ワックスの場合は、環境条件によっては直接測定ができない。何故ならば、ワックスは硬化につれて結晶化し、その結果測定が不可能となるか、あるいはワックスは柔らかすぎることもあるからである。このため、生成する固形成分に対する相対量として３．８５質量％のワックスと９６．１５質量％の後記のバインダとの混合物を調製し、これを用いて被覆物を作製した。接触角の測定は、この被覆物の表面で行った。
【０１３２】
シリコーンオイルは通常、粘ちょうな液体であり、従って、通常はその表面についての直接的な測定は不可能である。このため、生成する固形成分に対する相対量として１．１３質量％のシリコーンオイルと９８．８７質量％の後記のバインダとの混合物を調製し、これを用いて被覆物を作製した。接触角の測定は、この被覆物の表面で行った。
【０１３３】
バインダとしては、セラニーズ社からモウイリス（Mowilith)  ＬＤＭ  ７７２４として入手したアクリル酸エステルとメタクリル酸エステルとから形成された共重合体の水性分散液（固形成分量：４６質量％、ブルックフィールド粘度（ＤＩＮ  ＥＮ  ＩＳＯ  ２５５５、スピンドル４番、２０ｒｐｍ、２３℃での測定値）：約７０００ｍＰａ・ｓを用いた。
【０１３４】
静的な接触角は、２３℃、相対湿度５０％で２日間乾燥させたのち測定した。水滴あるいはジヨードメタン滴を落とし、６０秒間経過したのち、測定を行った。
【０１３５】
接触角は、クルス社（Kruss）製のG1接触角測定器を用い、固体、液体、基体の三相接触線から決定した。各試料について、異なる点で、少なくとも五滴を使い、測定を行った。
【０１３６】
表面エネルギーの測定は、以下に述べるオーエンス・ベント・ラベル・ケルブレ（Owens, Wendt, Rabel and Kaelble)法（Kruss  AGより入手）により実施した。
【０１３７】
オーエンス・ベント・ラベル・ケルブレ法によると、各相の表面張力は極性成分と分散性成分とに分割することができる。
【０１３８】
0006577055.tif 000002
【０１３９】
オーエンスとベントは、界面張力についての彼等の下記の式：
0006577055.tif 000003
に基づき、これをヤングの下記の式と組み合わせた。
0006577055.tif 000004
【０１４０】
上記の二人は、上記の式システムを二つの液体での接触角と既知の表面張力の分散性成分と極性成分とを組み合わせることにより解いた。式３と式４とを組み合わせ、得られた式を、変換によって一般的な直線式に適用した。
0006577055.tif 000005
【０１４１】
上記の適用により得られた式は次の通りである。
0006577055.tif 000006
ｘに対するｙをプロットする線形回帰により、ssPは、線の傾きｍの二乗として与えられ、ssDは、縦軸の成分ｂの二乗として与えられる。
【０１４２】
0006577055.tif 000007
表面エネルギーは、ｍN／ｍで与えられる。
【０１４３】
後述する例で使用された純粋な上記のバインダとワックス及び／又はシリコーンオイルの混合物について最初に検討する。
【０１４４】
上記の目的を達するために、第１表に示す組成物は、湿潤層厚さが２００μｍで、前述のようにして乾燥して製造し、その表面に水とジヨードメタンを滴下し、３分間の平衡化を行った後、接触角を測定して、表面エネルギー（OFE）とOFEの分散性成分（DA)と極性成分（PA)とを決定した。
【０１４５】
第１表に記載のＰＥワックスの量は、固形分が３５質量％の水性分散液の量であり、バインダの量はいずれも、固形分量が４６質量％の水性分散液の量である。シリコーンオイルは、純粋な化合物として存在していた。
【０１４６】
0006577055.tif 000008
ワックス及び／又はシリコーンオイルの添加により、水の接触角が有意に大きくなることが分かる。
【０１４７】
＜ピグメントの体積濃度＞
ピグメントの体積濃度（ＥＮ  ＩＳＯ  ４６１８−１）は塗膜中のピグメント／フィラーとバインダとの体積比を意味する。
【０１４８】
組成に含まれる添加剤は同様に計算に含められていない。溶媒と水は硬化膜には最早含まれていないことから、除外してある。ワックスとシリコーンオイルが使用されていても、計算に際しては考慮されていない。
【０１４９】
＜シリコーンオイルの粘度＞
ＤＩＮ  ５３０１５
【０１５０】
＜ＦＴＩＲ（対称Ｓｉ−Ｏ−Ｃ伸縮振動の不存在）＞
この測定は、標準的なＡＴＲ補助用具を備えているパーキン−エルマースペクトル１００ＦＴＩＲ分光器を用いて行った。９４−９７０ｃｍ-1における対称Ｓｉ−Ｏ−Ｃ伸縮振動の不存在は、アルコキシ側鎖の不存在を示している。
【０１５１】
＜平均粒子径＞
本発明においては、ピグメントとフィラーはそれらの平均粒子径を基礎として特徴付けられている。このことは粒子径分布を測定することによって明らかとなる。ここで、「ｄｘ」は粒子径が「ｄ」よりも小さい粒子の％比率（ｘ）を意味する。これは、「ｄ２０」との値は粒子全体の２０質量％がその粒子径よりも小さいことを意味する。従って、「ｄ５０」は体積平均の中央値、即ち、全体量の５０体積％がその粒子径よりも小さいことを意味する。本発明では、粒子径は、体積平均の中央値である「ｄ５０」により規定される。体積平均の中央値である「ｄ５０」を測定するために、英国のマルバーン・インスツルメント社（Malvern Instruments Limited)から供給されているマスターサイザー(Mastersizer)３０００レーザー分散粒子径測定機を用いた。この測定方法と測定装置は当業者により知られており、フィラーやピグメントそして他の粒状物質の粒子径を測定するために一般的に使用されている。
【０１５２】
測定は水中で実施した。試料は、高速攪拌機と超音波を用いて分散させた。
【０１５３】
平均粒子径は「ｄ５０」に相当する。
【０１５４】
＜嵩密度＞
嵩密度は、ＩＳＯ６９７に従って測定した。
【０１５５】
動的摩擦係数（μR）は、ＩＳＯ８２９５：１９９５とＡＳＴＭ  Ｄ１８９４−１１に準じた方法で測定した。アイテック・スリップ（Aitek Slip)測定器を用いた。湿潤状態の膜厚が２００μｍである膜をレネッタ(Lenetta)・フィルムの上に形成し、室温で三日間乾燥した。三枚の試料（１５０×２４０ｍｍ2）を作製方向に切断し、２３℃で熱的に制御された環境下で少なくとも１６時間保持した。測定試験もまた、この温度にて行った。試料を、その被膜の作製方向がスライドの移動方向と一致するように測定台に載せた。スライドはステンレススチール製のものであり、その重さは１．００ｋｇであった。このスライドを台の上を等速（１２７ｍｍ／分）で移動させ、その時間における力のプロファイルを記録した。このスライドを移動させるために必要な平均力をＩＳＯ８２９５：１９９５のパラグラフ９．２に記載されているように測定した。そして、動的摩擦係数をＩＳＯ８２９５：１９９５に記載された方法により下記のように計算した。
【０１５６】
μR  ＝  Ｆf／ｗ・ｇ
上記式において、Ｆfは動的摩擦力（単位：ニュートン）、ｗはスライドの重量（単位：キログラム）、そしてｇは、重力定数の９．８１ｍ2／秒である。
【０１５７】
＜実施例＞
＜使用された物質＞
バインダ：セラニーズ社からモウイリス（Mowilith)  ＬＤＭ  ７７２４として入手したアクリル酸エステルとメタクリル酸エステルとから形成された共重合体の水性分散液（固形成分量：４６質量％、ブルックフィールド粘度（ＤＩＮ  ＥＮ  ＩＳＯ  ２５５５、スピンドル４番、２０ｒｐｍ、２３℃での測定値）：約７０００ｍＰａ・ｓを用いた。
【０１５８】
二酸化チタン：平均粒子径  ＝  ０．２５μｍ    （ＰＦ１の試料）
炭酸カルシウム：平均粒子径  −  ２．５μｍ    （ＰＦ２の試料）
シート状シリケート：平均粒子径  −  ２５μｍ  （ＰＦ３の試料）
クリスタバライト：平均粒子径  −  １４μｍ    （ＰＦ３の試料）
【０１５９】
中空ガラスビーズ：平均粒子径  ＝  ５０μｍ
ワックス：融点範囲が９１℃から９９℃で、密度が１．００ｇ／ｃｍ3そして２５−５０ｍＰａ・秒（ＤＩＮ５３０１９  １．９２１ｓ−１）のポリエチレンワックス。固形分含量が３５質量％の分散物である。
シリコーンオイル：アルコキシ基を含まず、粘度が９０ｍｍ２／秒、そして分子量が６１００ｇ／モルであるジメチルポリシロキサン
【０１６０】
下記の各組成物を調整した。
Ｒ１：ＥＰ０５４６４２１に記載の組成ＩＩ（疎水性の建築物外壁用塗料であって、顔料体積濃度が約８０％のＰＶＣを含むもの）
Ｒ２：市販の疎水性分散シリケート塗料で約８２％のＰＶＣを含むもの）
【０１６１】
0006577055.tif 000009
【０１６２】
0006577055.tif 000010
【０１６３】
本発明に従うフィラー組成物により摩擦係数が有意に低下していることが、ＥＧ２（０．１２）とＡ３（０．１７）との比較から明らかである。さらに、表面エネルギーの極性成分も本発明に従うピグメント／フィラー組成物により約半分に低下している。双方の組成物は、同量（３６）のＰＶＣを含み、同量のバインダ含有量である。それらは単に、ＥＧ２が本発明のピグメントの組み合わせを含んでいるのに対し、Ａ３はその組み合わせを含まないという違いも持つに過ぎない。
【０１６４】
ガラスビーズを用いた例（ＥＧ１／ＥＧ３／ＥＧ４／ＥＧ５）では、確かに摩擦係数が増加している。しかしながら、ガラスビーズは、図１と図２に見られるように、表面上に微小構造体を生成する。平滑な表面では、排出される水は、往々にして僅かな道程で排出される。そして、その道程に沿って堆積物が生成する可能性がある。ガラスビーズにより生成する微小構造体により、排出される水は様々な方向に進み、このため、そのような堆積物の生成が大きく低減する。
【０１６５】
本発明の組成物の再乾燥は下記の試験により測定した。
【０１６６】
上記の目的では、レネットフィルムの上に湿潤層厚さが２００μｍの試料を生成させ、室温で二日間乾燥させた。表面積は、４１４ｃｍ2であった。
このフィルムに３５ｃｍ離れた位置から、約８５ｇ／ｍ2の蒸留水を吹き付けた。３０分間かけて再乾燥の様子を観察し、５分毎に質量を記録した。この試験は、標準的な２３℃／５０％ＲＨの環境条件で実施した。
【０１６７】
0006577055.tif 000011
【０１６８】
上記の表から明らかなように、本発明の組成物の再乾燥に関する挙動は、明らかに向上している。５分後と１０分後の数値から分かるように、初期の乾燥速度の時点で有意に増加している。さらに、３０分後の水の残量もまた有意に少なくなっている。
表面の上および内に残留している水の時系列での変化を、図３に（質量／時）の変化として、図４に（質量％／時）の変化として示す。
【図１】
0006577055.tif 000012
【図２】
0006577055.tif 000013
【図３】
0006577055.tif 000014
【図４】
0006577055.tif 000015